(57)【要約】【課題】耐食性、耐候性及びプレス加工性に優れ、腐食生成物が発生し難く、高い生産性が得られる熱交換器用フィン材及び熱交換器を提供することを目的とする。【解決手段】本発明の熱交換器用フィン材は、アルミニウムまたはアルミニウム合金からなる基板と、該基板上に１０〜３０ｍｇ／ｍ２の被着量で設けられたリン酸クロメート皮膜と、該リン酸クロメート皮膜上に設けられた耐食性皮膜と、該耐食性皮膜上に設けられた潤滑性皮膜を有し、耐食性皮膜は、エーテルエステル系ウレタン樹脂を主体とし、その被着量が０．８〜２．０ｇ／ｍ２であり、潤滑性皮膜は、ポリオキシエチレンアルキルエーテルを主体として構成される。【選択図】図２
2013113543.tif 000002
【特許請求の範囲】
【請求項１】
アルミニウムまたはアルミニウム合金からなる基板と、該基板上に１０〜３０ｍｇ／ｍ２の被着量で設けられたリン酸クロメート皮膜と、該リン酸クロメート皮膜上に設けられた耐食性皮膜と、該耐食性皮膜上に設けられた潤滑性皮膜を有し、
前記耐食性皮膜は、エーテルエステル系ウレタン樹脂を主体とし、その被着量が０．８〜２．０ｇ／ｍ２であり、前記潤滑性皮膜は、ポリオキシエチレンアルキルエーテルを主体とし、
前記潤滑性皮膜の被着量は、０．０５〜０．２ｇ／ｍ２であることを特徴とする熱交換器用フィン材。
【請求項２】
請求項１に記載の熱交換器用フィン材を複数備えてなることを特徴とする熱交換器。
【発明の詳細な説明】
【技術分野】
【０００１】
本発明は、エアーコンディショナーなどの熱交換器に用いられ、耐食性、耐候性及びプレス加工性に優れた熱交換器用フィン材及び熱交換器に関する。
【背景技術】
【０００２】
アルミニウムまたはアルミニウム合金からなるフィン材を用いる熱交換器では、水分と接触する環境下において、フィン材表面で水和反応が進行し、水酸化アルミニウムからなる白色の腐食生成物が生成されることがあり、この腐食生成物を熱交換器の設置環境に吹き出してしまう問題がある。このような腐食生成物の問題を回避するため、アルミニウムフィン材の表面には、エポキシ樹脂やアクリル樹脂等からなる耐食性皮膜が設けられている。
【０００３】
しかしながら、これら樹脂のうちエポキシ樹脂は耐候性に劣るため、これを熱交換器の耐食性皮膜として用いると、熱交換器を直射日光の当たる場所に設置した場合、耐食性皮膜が消失してしまう可能性が高い。
一方、アクリル樹脂からなる耐食性皮膜は塗膜の延性が低いため、アクリル樹脂塗膜を設けたアルミニウム板をプレス加工してフィンに成形する際、塗膜にクラックが生じやすく、このクラックを起点としてカラー飛び（カラー割れ）が発生する問題がある。
【０００４】
また、フィン材に設けられる耐食性皮膜として、ウレタン重合物を水に溶解もしくは分散させた処理液を塗布し、焼き付けることで形成された皮膜が提案されている（例えば、特許文献１参照。）。この特許文献１には、ウレタン重合物として、ポリエステル系ウレタン重合物またはポリエーテル系ウレタン重合物が例示されている。
しかしながら、これらのウレタン重合物からなる皮膜は、耐食性が不十分であり、また、その上に水溶性潤滑剤を塗布した場合に水溶性潤滑材をはじき易く、その表面に潤滑性を付与するのが困難であった。
【０００５】
また、熱交換器用のフィン材には、前述したように、プレス加工性を良好とするため、耐食性皮膜の上に水溶性潤滑剤が塗布される。この水溶性潤滑剤として、従来、ＰＥＧ（ポリエチレングリコール）系潤滑剤が多く用いられている。
しかし、ＰＥＧ系潤滑剤は耐食性皮膜中に浸透し易く、耐食性皮膜の表面に塗布しても、潤滑剤としての機能が低下するおそれがあった。
【先行技術文献】
【特許文献】
【０００６】
【特許文献１】特開２０１１−２１４７６６号公報
【発明の概要】
【発明が解決しようとする課題】
【０００７】
このように、これまでの熱交換器用フィン材は、耐食性皮膜及び水溶性潤滑剤の性能が十分ではないため、熱交換器の使用時にフィン材表面に腐食生成物が発生することがあり、アルミニウム板のプレス加工時にカラー割れが発生して生産性が劣る問題があった。
【０００８】
本発明は、これらの問題を解決するためになされたものであり、耐食性、耐候性およびプレス加工性に優れ、腐食生成物が発生し難く、高い生産性が得られる熱交換器用フィン材および該フィン材を備えた熱交換器を提供することを目的とする。
【課題を解決するための手段】
【０００９】
本発明者が、前記課題を解決するために鋭意検討を重ねた結果、リン酸クロメート皮膜を形成したアルミニウムフィン材の表面に、エーテルエステル系ウレタン樹脂からなる耐食性皮膜を設け、さらに、その上にポリオキシエチレンアルキルエーテルからなる水溶性潤滑剤を塗布することにより、熱交換器用フィン材としての耐食性及び耐候性を大幅に向上できるとともに、プレス加工時のカラー割れを確実に抑えられるとの知見を得るに至った。
【００１０】
本発明は、かかる知見に基づきなされたものであって、以下の構成を有する。
本発明の熱交換器用フィン材は、アルミニウムまたはアルミニウム合金からなる基板と、該基板上に１０〜３０ｍｇ／ｍ２の被着量で設けられたリン酸クロメート皮膜と、該リン酸クロメート皮膜上に設けられた耐食性皮膜と、該耐食性皮膜上に設けられた潤滑性皮膜を有し、前記耐食性皮膜は、エーテルエステル系ウレタン樹脂を主体とし、その被着量が０．８〜２．０ｇ／ｍ２であり、前記潤滑性皮膜は、ポリオキシエチレンアルキルエーテルを主体とし、前記潤滑性皮膜の被着量は、０．０５〜０．２ｇ／ｍ２であることを特徴とする。
【００１１】
本発明の熱交換器は、本発明の熱交換器用フィン材を複数備えてなることを特徴とする。
【発明の効果】
【００１２】
本発明の熱交換器用フィン材によれば、アルミニウムまたはアルミニウム合金からなる基板上に、リン酸クロメート皮膜を介してエーテルエステル系ウレタン樹脂からなる耐食性皮膜を所定の被着量で設けているので、優れた耐食性及び耐候性が得られ、熱交換器の設置環境を問わず、フィン材表面に腐食生成物が生成されることを抑制できる。
また、耐食性皮膜の上に潤滑剤皮膜を設け、該潤滑性皮膜としてポリオキシエチレンアルキルエーテルを主体としたので、潤滑性皮膜が耐食性皮膜中に浸透し難く、耐食性皮膜の表面に潤滑性を確実に付与できる。このため、アルミニウム基板をプレス加工する際、アルミニウム基材と金型との摩擦を低減でき、基板を金型に沿って確実に変形でき、高品質のフィン材を得ることができる。
【００１３】
また、このプレス加工の際、エーテルエステル系ウレタン樹脂からなる耐食性皮膜は、延性が高いため、アルミニウム基板の変形に容易に追従し、クラックを生じ難い。このため、耐食性皮膜のクラックを起点とするカラー割れを回避でき、良好なプレス加工性と高い生産性を得ることが可能となる。したがって、上述の耐食性皮膜と潤滑性皮膜とを組み合わせて設けることにより、張り出しやしごき率の高い強加工も可能となり、所望形状のフィン材を製造できる。
【００１４】
また、本発明の熱交換器によれば、前述の熱交換器用フィン材を備えているので、設置環境を問わず、フィン材表面において腐食生成物の発生を抑え、設置環境に腐食生成物を吹き出す問題を回避できる。
【図面の簡単な説明】
【００１５】
【図１】本発明に係る熱交換器用フィン材の一構成例を示す斜視図。
【図２】図１に示す熱交換器用フィン材を一部拡大して示す断面図。
【図３】図１に示す熱交換用フィン材を複数備えた熱交換器の一例を示す斜視図。
【発明を実施するための形態】
【００１６】
以下、添付図面に示す実施の形態に基づいてこの発明を詳細に説明する。
図１は、本発明に係る熱交換器用フィン材の一構成例を示す斜視図、図２は、図１に示す熱交換器用フィン材を一部拡大して示す断面図である。
この例の熱交換器用フィン材（以下、単に「フィン材」と言う。）は細長い短冊形状を有しており、銅製の伝熱管を通すラッパ状のフレア１１が、長さ方向に単列、或いは複数列で等間隔に配されている。また、アルミニウムフィン材１０の表面には、伝熱性能の向上を目的にスリット１２などを必要箇所に設けることがある。
図１に示すフィン材１０は、図２に示すように、アルミニウムまたはアルミニウム合金からなるフィン用の基板１３の表面に、リン酸クロメート皮膜１４と、耐食性皮膜１５と、潤滑性皮膜１６が順次形成されている。
【００１７】
基板１３は、例えば、アルミニウムまたはアルミニウム合金からなる板材を、各皮膜１４、１５、１６を形成した後、フィン形状にプレス加工することで成形される。アルミニウムまたはアルミニウム合金としては、特に限定されず、一般的に熱交換器用の基材に適用されている組成のアルミニウム材を適宜用いて良い。なお、例示するならばＪＩＳ規定Ａ１０５０、Ａ１２００材等が挙げられる。
【００１８】
リン酸クロメート皮膜１４は、基板１３を、リン酸塩を含むクロム酸又は重クロム酸の水溶液に浸漬することによって、該基板１３表面に化学的に生成される化成皮膜である。このリン酸クロメート皮膜１４は、フィン材１０に耐食性を付与し、熱交換器使用時のフィン材１０表面での腐食生成物の発生を抑えるとともに、その上に設けられる各皮膜１５、１６の塗装密着性を高める機能を有する。
リン酸クロメート皮膜１４は、本発明では１０〜３０ｍｇ／ｍ２の被着量で基板１３の表面に設けられている。リン酸クロメート皮膜１４の被着量が１０ｍｇ／ｍ２未満であると、フィン材１０の耐食性が不足し、その上に設けられる各皮膜１５、１６の密着性が不十分となって各皮膜１５、１６の機能が十分得られなくなる。また、熱交換器使用時の腐食生成物の発生や、プレス加工時の潤滑不足、カラー割れ等の問題が生じ易くなる。一方、リン酸クロメート皮膜１４の被着量を３０ｍｇ／ｍ２より大きくしても、それ以上の効果は得られず、材料コストが高くなる。
【００１９】
耐食性皮膜１５は、エーテルエステル系ウレタン樹脂を主体として構成されている。エーテルエステル系ウレタン樹脂からなる耐食性皮膜１５をリン酸クロメート皮膜１４の上に形成すると、フィン材１０に優れた耐食性を付与できる。
また、エーテルエステル系ウレタン樹脂は、直射日光に晒されても変質し難く、耐候性に優れている。このため、エーテルエステル系ウレタン樹脂によって耐食性皮膜１５を構成することにより、熱交換器の設置環境を問わず、その耐食性能を確実に維持することができる。
さらに、エーテルエステル系ウレタン樹脂は延性が高く、プレス加工時に基板１３の変形に容易に追従するため、クラックが生じ難い。従って、耐食性皮膜１５の形成材料としてエーテルエステル系ウレタン樹脂を用いることにより、従来問題となっている耐食性皮膜１５を起点としたカラー割れを回避可能となる。
【００２０】
耐食性皮膜１５は、０．８〜２．０ｇ／ｍ２の被着量で設けられている。耐食性皮膜１５の被着量が０．８ｇ／ｍ２未満であると、フィン材の耐食性及び耐候性が不十分となり、熱交換器使用時にフィン材１０に腐食生成物が発生する問題が生じる。一方、耐食性皮膜１５の被着量を２．０ｇ／ｍ２より大きくしても、それ以上の効果は得られず、材料コストが高くなる。
【００２１】
耐食性皮膜１５は、例えば、エーテルエステル系ウレタン樹脂を含有する樹脂塗料を、リン酸クロメート皮膜１４が形成された基板１３の表面にバーコーターやロールコーターなどの塗布装置により塗布した後、加熱乾燥させて形成できる。ここで、樹脂塗料１００重量部に対してエーテルエステル系ウレタン樹脂を２５〜３５重量部含有したものが好ましい。このような濃度の樹脂塗料は適度の粘性を有するため、リン酸クロメート皮膜１４の表面に、耐食性皮膜１５を、前述の適正な被着量で容易に形成することができる。
【００２２】
潤滑性皮膜１６は、ポリオキシエチレンアルキルエーテルを主体として構成されている。ウレタン樹脂からなる耐食性皮膜１５は、プレス加工で用いる金型の表面に対して滑りが悪い傾向があるが、耐食性皮膜１５の上に潤滑性皮膜１６を設けることにより、潤滑性を付与できる。特に、ポリオキシエチレンアルキルエーテルは耐食性皮膜１５への浸透を抑制でき、効果的に潤滑性を付与できる。このため、潤滑性皮膜１６を表面に設けることにより、プレス加工時に金型との摩擦を低減でき、加工性が向上する。
また、前述のように潤滑性皮膜１６を設けることにより、張り出しやしごき率の高い強加工も可能となり、所望の形状のフィン材１０を確実に得ることが可能となる。
【００２３】
潤滑性皮膜１６の被着量は、０．０５〜０．２ｇ／ｍ２であることが好ましい。潤滑性皮膜１６の被着量が０．０５ｇ／ｍ２未満であると、プレス加工時に、表面の潤滑性が不足し、良好なプレス加工性が得られない可能性がある。また、潤滑性皮膜１６の被着量を０．２ｇ／ｍ２より大きくすると、潤滑剤が、プレス加工で用いる金型に転写され、金型ポンチ径が大きくなることによってカラー飛びやカラー割れが発生する可能性がある。
【００２４】
以上のように、本実施形態に係る熱交換器用フィン材１０は、基板１３上に、リン酸クロメート皮膜１４とエーテルエステル系ウレタン樹脂からなる耐食性皮膜１５が所定の被着量で順次設けられているので、優れた耐食性と耐候性が得られ、表面において腐食生成物の生成を抑制できる効果がある。
また、耐食性皮膜１５の上に潤滑剤皮膜１６が設けられ、該潤滑剤皮膜１６がポリオキシエチレンアルキルエーテルの場合は、潤滑剤が耐食性皮膜１５中に浸透し難く、潤滑性を効果的に付与できる。このため、プレス加工する際、金型との動摩擦係数を低減でき、高品質のフィン材１０を得ることができる。
また、エーテルエステル系ウレタン樹脂からなる耐食性皮膜１５であるならば、延性が高いため、基板１３の変形に容易に追従し、クラックを生じ難い。このため、耐食性皮膜１５のクラックを起点とするカラー割れを回避でき、良好なプレス加工性と高い生産性を得ることができる。
【００２５】
図３は、本発明のフィン材１０を備えた熱交換器の一例を示す斜視図である。
図３に示す熱交換器２０は、図１、２に示すフィン材１０と、複数の伝熱管３０とを備えたものである。アルミニウムフィン材１０は、一定の等間隔で平行に並べられており、アルミニウムフィン材１０の相互間に空気が流動するようになっている。伝熱管３０は、アルミニウムフィン材１０のフレア１１を貫通しており、その内部を冷媒が流動するようになっている。
このような構成の熱交換器２０は、先に説明したフィン材１０を備えているので、フィン材表面における腐食生成物の発生を効果的に抑え、設置環境に腐食生成物を噴き出す問題を回避できる。
また、フィン材１０の生産性が高いので、熱交換器２０としての生産性向上とコストの低減を図ることができる。
【００２６】
以上、本発明の熱交換器用フィン材及び熱交換器の各実施形態について説明したが、本発明はこれらに限定されるものではなく、本発明の範囲を逸脱しない範囲で適宜変更することができる。
【実施例】
【００２７】
以下実施例に基づき本発明を更に説明する。
１．フィン材の作成
（実施例１〜７）
ＪＩＳ規定Ａ１０５０のアルミニウムからなる基板を用意した。この基板に、リン酸クロメート処理を行なってリン酸クロメート皮膜を形成した。
次に、エーテルエステル系ウレタン樹脂を含有する樹脂塗料を用意し、この樹脂塗料を、リン酸クロメート皮膜が形成された基板の表面にバーコーターを用いて塗装し、加熱乾燥することで耐食性皮膜を形成した。
次に、耐食性皮膜上に、ポリオキシエチレンアルキルエーテルを、バーコーターを用いて塗装することで潤滑性皮膜を形成し、実施例１〜７の試料を得た。
リン酸クロメート皮膜の膜厚、耐食性皮膜及び潤滑性皮膜の被着量は、以下の表1に示す通りである。以上の工程により、フィン材を得た。
【００２８】
（比較例１〜７）
耐食性皮膜に用いる樹脂を以下の表１に示すように変更した以外は、実施例１の製造方法と同等の方法でフィン材を作成した。
（比較例８）
リン酸クロメート皮膜を形成しないフィン材を作成した。
（比較例９）
リン酸クロメート皮膜の被着量を５ｍｇ／ｍ２に変更した以外は、実施例１の製造方法と同等の方法でフィン材を作成した。
（比較例１０）
耐食性皮膜の被着量を、０．５ｇ／ｍ２に変更した以外は、実施例１の製造方法と同等の方法でフィン材を作成した。
（比較例１１）
潤滑剤皮膜を形成しないこと以外は、実施例１の製造方法と同等の方法でフィン材を作成した。
（比較例１２）
耐食性皮膜の付着量を多くしたこと以外は、実施例の範囲内でフィン材を作成した。
（比較例１３）
潤滑性皮膜の付着量を多くしたこと以外は、実施例の範囲内でフィン材を作成した。
【００２９】
２．評価
各実施例及び各比較例で作成したフィン材について、以下のようにして評価を行った。
（１）塗装性
耐食性皮膜を形成するためのバーコーターによる塗装工程に際して、樹脂塗料のはじきの状態を目視観察し、以下の基準に従って評価した。なお、ややはじきがあるとは、少しでもはじきがある状態であり、塗装自体は可能であるが、塗装の無い部分から腐食が発生するので、製品としては不可である。
○：はじきがない、△：ややはじきがある、×：はじきがある（塗装不可）
【００３０】
（２）耐食性
各フィン材について、ＪＩＳ  Ｚ２３７１に従い、塩水噴霧試験を１０００時間行った後の腐食面積率、及び、酢酸塩水噴霧試験を１０００時間行った後の腐食面積率をそれぞれ求め、各腐食面積率をレイティングナンバ（Ｒ．Ｎ）で評価した。なお、ここでは、塩水噴霧試験でのＲ．Ｎが９．８以上、酢酸塩水噴霧試験でのＲ．Ｎが９．５以上を、耐食性の許容範囲とした。
【００３１】
（３）耐候性
各フィン材について、サンシャインウェザーメータにて紫外線を５００時間照射した後、皮膜の劣化状態を目視観察した。この観察結果を、以下の基準に従い評価した。
◎：皮膜劣化がない、○：皮膜劣化がほとんどない、×：皮膜劣化がある
評価は、試験前後の試料をストランドゲージで膜厚測定し、塗膜残存率を算出した。
◎：皮膜劣化がない＝塗膜残存率９０％以上、○：皮膜劣化がほとんどない＝塗膜残存率６０％〜９０％未満、×：皮膜劣化がある＝６０％未満（６０％未満では見た目上、明らかに皮膜に劣化が見られる）の評価基準とした。
（４）潤滑性
バウデン式摩擦試験機を用い、各フィン材表面の動摩擦係数を測定した。なお、動摩擦係数の測定は、試験機の摺動面にプレス油を塗布した状態で１サイクル行った。
【００３２】
（５）プレス加工性
プレス成形を行う前の各板材（各皮膜が形成された状態）について、ドロー加工及びドローレス加工をそれぞれ５０００ショットまで行い、カラー飛びやフレア割れの発生状況を目視観察した。この観察結果を、以下の基準に従い評価した。
○：カラー飛びがなく、フレア割れの発生率が１０％以下、×：カラー飛びがある、または、フレア割れが多い。以上の評価結果をまとめて表１に示す。
【００３３】
【表１】
2013113543.tif 000003
【００３４】
表１に示すように、実施例１〜７のフィン材は、いずれも塗装性、耐食性、耐候性及び潤滑性に優れており、良好なプレス加工性が得られた。耐食性について、塩水噴霧試験のレイティングナンバ（Ｒ．Ｎ）９．８以上、酢酸塩水噴霧試験のＲ．Ｎ９．５以上を耐食性の許容範囲としている。
これに対し比較例のフィン材は、樹脂塗料や潤滑剤の塗装が困難であったり、耐食性皮膜の耐食性や耐候性が不足していたりし、フィン材として不十分なものであった。
【００３５】
比較例１のフィン材は、耐食性樹脂としてエポキシ樹脂を用いたが、耐候性試験において皮膜劣化を起こした。
比較例２のフィン材は、耐食性樹脂としてアクリル樹脂を用いたが、潤滑性において塗装不可となった。なお、表１の塗装性とは耐食性皮膜の塗装性を示しており、ここでは耐食性皮膜上に潤滑性皮膜の塗装を行った際にはじきが生じたことを示す。
比較例３のフィン材は潤滑性皮膜としてエステルアクリル系樹脂を用いたが、塗装不可であった。比較例４のフィン材は潤滑性皮膜としてエーテルアクリル系樹脂を用いたが、塗装不可であった。
比較例５のフィン材はエステル系ウレタン樹脂を用いたが若干はじきが生じ、潤滑性に劣る結果、ドロー加工とドローレス加工において割れが発生した。
比較例６のフィン材はエーテル系ウレタン樹脂を用いたが塗装不可となり、レイティングナンバ（Ｒ．Ｎ）が低下した。比較例６のフィン材は耐食性皮膜の塗装性が△であり、更に上記同様に耐食性皮膜上に潤滑性皮膜の塗装を行った際にはじきが生じたことを示す。
比較例７のフィン材は、ポリカーボネート系ウレタン樹脂を用いたが耐候性に劣り、酢酸塩水噴霧試験のレイティングナンバが低下した。
比較例８のフィン材は、リン酸クロメート皮膜を形成することなくエーテルエステル系ウレタン樹脂の耐食性皮膜を形成した例であるが、塗装不可となった。
比較例９のフィン材は、リン酸クロメート皮膜の被着量を５ｍｇ／ｍ２にしてエーテルエステル系ウレタン樹脂の潤滑性皮膜を形成したが、リン酸クロメート皮膜の被着量が少ないため、潤滑性皮膜の塗装性に劣り、酢酸塩水噴霧試験のレイティングナンバが低下した。
比較例１０のフィン材は、エーテルエステル系ウレタン樹脂の付着量が少ないため、塩水噴霧試験、酢酸塩水噴霧試験のレイティングナンバが低下した。
比較例１１のフィン材は、潤滑性皮膜を設けていないため、ドロー加工、ドローレス加工ともにカラー飛びあるいはフレア割れが発生した。
比較例１２のフィン材は、特性的には問題がないが、耐食性皮膜の付着量が多いのでコストアップの原因となる。
比較例１３のフィン材は、潤滑剤が金型にビルドアップすることによって、金型ポンチ径が大きくなり、カラー飛びやカラー割れが発生した。
【符号の説明】
【００３６】
１０…フィン材（熱交換器用フィン材）、１２…スリット、１３…基板、１４…リン酸クロメート皮膜、１５…耐食性皮膜、１６…潤滑性皮膜、２０…熱交換器、３０…伝熱管。
【図１】
2013113543.tif 000004
【図２】
2013113543.tif 000005
【図３】
2013113543.tif 000006